(57)【要約】【課題】良好な成形加工性・柔軟性・熱伝導性・耐熱性・耐油性を有する熱可塑性エラストマーを提供する。【解決手段】（Ａ）アクリルゴム、（Ｂ）ポリプロピレン樹脂、（Ｃ）熱伝導性フィラー、（Ｄ）相容化剤、（Ｅ）架橋剤を含む熱可塑性エラストマー。（Ａ）は、（ａ１）短鎖アクリル酸アルキルエステルと、（ａ２）長鎖アクリル酸アルキルエステルと、（ａ３）アリルメタクリレートとを共重合してなり、（Ｂ）は、プロピレンホモ重合体からなり、（Ｄ）は、（ｄ１）エチレンプロピレンブロック共重合体又はエチレンプロピレンランダム共重合体であるポリプロピレンと、（ｄ２）特定構造の化合物及びビニル単量体と、（ｄ３）ビニルモノマー型有機過酸化物とからなり、（ｄ４）重合開始剤を用いて得られた成分（ｄ２）及び（ｄ３）からなる共重合体が成分（ｄ１）に含浸しているポリプロピレン含浸体である。【選択図】なし【特許請求の範囲】
【請求項１】
（Ａ）アクリルゴムと、（Ｂ）ポリプロピレン樹脂と、（Ｃ）熱伝導性フィラーと、（Ｄ）相容化剤と、（Ｅ）成分（Ａ）を架橋する架橋剤とを含み、前記成分（Ａ）が前記成分（Ｅ）で動的架橋されている熱可塑性エラストマーであって、
前記成分（Ａ）は、（ａ１）アルキル基が炭素数１〜３の短鎖アクリル酸アルキルエステルと、（ａ２）アルキル基が炭素数４〜２２の長鎖アクリル酸アルキルエステルと、（ａ３）アリルメタクリレートとを共重合してなり、
前記成分（Ｂ）は、プロピレンホモ重合体からなり、
前記成分（Ｃ）は、新モース硬度が１〜８であり、
前記成分（Ｄ）は、（ｄ１）エチレンプロピレンブロック共重合体又はエチレンプロピレンランダム共重合体であるポリプロピレンと、（ｄ２）下記一般式（１）で表される化合物、下記一般式（２）で表される化合物及びビニル単量体と、（ｄ３）ビニルモノマー型有機過酸化物とからなり、（ｄ４）重合開始剤を用いて得られた成分（ｄ２）及び（ｄ３）からなる共重合体が成分（ｄ１）に含浸しているポリプロピレン含浸体であり、
前記（Ａ）成分を３０〜８５質量部、
前記（Ｂ）成分を１５〜７０質量部、
前記成分（Ｃ）を前記成分（Ａ）＋（Ｂ）の合計１００質量部に対して２０〜９００質量部、
前記成分（Ｄ）を前記成分（Ａ）＋（Ｂ）の合計１００質量部に対して１〜２０質量部、
前記成分（Ｅ）を前記成分（Ａ）１００質量部に対して０．０５〜５質量部、
含有し、
前記成分（Ａ）を構成する各成分の比が、成分（Ａ）１００質量部に対して、成分（ａ１）が２５〜７５質量部、成分（ａ２）が２５〜７５質量部、成分（ａ３）が０．１〜２質量部であり、
前記成分（Ｄ）を構成する各成分の比が、成分（Ｄ）１００質量部に対して、成分（ｄ１）が５０〜８５質量部、成分（ｄ２）が１５〜５０質量部、成分（ｄ３）が０．５〜１．５質量部、成分（ｄ４）が０．１〜０．５質量部であることを特徴とする、熱可塑性エラストマー組成物。
【化１】
2015131909.tif 000011
（式中、Ｒは水素又はメチル基であり、ａは１〜２２の整数である。）
【化２】
2015131909.tif 000012
（式中、Ｒは水素又はメチル基であり、ｂは１〜３の整数、ｃは１〜８の整数である。）
【発明の詳細な説明】
【技術分野】
【０００１】
本発明は、電気・電子機器に搭載された電子部品の放熱用部材として用いられる、熱伝導性を有する熱可塑性エラストマーに関する。
【背景技術】
【０００２】
コンピューター等に代表される各種電気・電子機器には、稼動に伴い熱を発生する電子部品（発熱部品）が搭載されているが、近年の高集積化・高性能化に伴いその発熱量も増大する傾向にある。しかし、各種電子部品は熱によって機能障害が生じやすい精密部品であるため、これを搭載した電気・電子機器の製品寿命や安全性の低下等の問題が顕在化しており、電子部品冷却の重要性が高まっている。そのため、トランジスタ、ダイオード、集積回路（ＩＣ）などの半導体をはじめ、各種のヒーター、温度センサなどの電子部品の放熱・伝熱スペーサーとして、従来からゴム弾性を有する熱伝導性材料が使用されている。このような熱伝導性材料として、例えばシリコーンゴムに熱伝導性フィラーを配合したものが知られている。
【０００３】
しかしながら、シリコーンゴムは低分子シロキサンの揮発による接点不良の問題があった。そこで、低分子シロキサンの揮発がない非シリコーン系の熱伝導性材料として、下記特許文献１の熱可塑性エラストマーが提案されている。特許文献１の熱可塑性エラストマーは、（Ａ）共役ジエンに由来する二重結合の水素添加率が８０％以上であり、且つ重量平均分子量が５０，０００〜７００，０００である水添ジエン系共重合体１００質量部に対して、（Ｂ）軟化剤、可塑剤、及び液状重合体からなる群より選択される少なくとも一種の液状成分を５〜１０００質量部含有し、さらに（Ｃ）熱伝導性フィラーを含有する。ここでの成分（Ａ）は、第一の共役ジエン化合物に由来する構成単位を含む重合体ブロック（ｉ）と、第二の共役ジエン化合物に由来する構成単位を含む重合体ブロック（ｉｉ）とを有し、（ｉ）−（ｉｉ）−（ｉ）で表される構造を有するブロック共重合体を水素添加してなり、重合体ブロック（ｉ）が、ビニル結合含量が２５％未満の重合体ブロックであり、重合体ブロック（ｉｉ）が、ビニル結合含量が４０％以上の重合体ブロックであり、ブロック共重合体が、重合体ブロック（ｉ）及び重合体ブロック（ｉｉ）の合計に対して、重合体ブロック（ｉ）の含有割合が５〜９０質量％とされている。
【０００４】
一方、電気・電子機器の放熱対策用ではないが、本出願人も、自動車用のパッキン、シール材、ホース等の材料として好適に用いられる、耐熱性の高い熱可塑性エラストマーとして、下記特許文献２を提案している。特許文献２の熱可塑性エラストマーは、（Ａ）アクリル酸アルキルエステル及びアクリル酸アルコキシアルキルエステルの少なくとも１種を主成分とし、エポキシ基含有単量体が０．５〜１５質量％含まれた単量体混合物を共重合してなるアクリルゴム５０〜８５質量部と、（Ｂ）熱可塑性ポリエステル樹脂１５〜５０質量部と、（Ｃ）エチレン及び極性単量体から形成されるオレフィン系重合体セグメントと、少なくともアクリル酸アルキルエステルを含むビニル系単量体から形成されるビニル系共重合体セグメントとからなり、一方のセグメントが他方のセグメントにより形成されるマトリックス相中に分散相を形成しているグラフト共重合体又はその前駆体を、成分（Ａ）＋（Ｂ）の合計１００質量部に対して１〜３５質量部と、（Ｄ）成分（Ａ）１００質量部に対して０．０５〜５質量部の架橋剤とを含有する。
【先行技術文献】
【特許文献】
【０００５】
【特許文献１】特開２０１１−２３６３６５号公報
【特許文献２】特開２００７−４５８８５号公報
【発明の概要】
【発明が解決しようとする課題】
【０００６】
特許文献１の熱可塑性エラストマーは、液状成分（Ｂ）を多量に含有していることで柔軟性が高いが、水添ジエン系共重合体（Ａ）を使用しているので、エラストマー自体の融点は低くなる。そのため、耐熱性には限界があり、発熱量が年々増大する傾向にある電子部品の放熱対策においては信頼性に欠ける。
【０００７】
一方、特許文献２の熱可塑性エラストマーは、優れた耐熱性を有することで特許文献１のような問題は生じないが、架橋剤を比較的多量に含んでいる。この場合、一般的な使用条件であれば特に問題は生じないが、高温に連続して長時間曝されるような雰囲気下では、硬化劣化が促進される。自動車用のパッキンやシール材等であればこのような雰囲気下に曝されることは少ないが、長時間連続して使用されることもある電気・電子機器においては問題となる。また、特許文献２の熱可塑性エラストマーは熱伝導性フィラーを含有していないので、電子部品の放熱対策用のエラストマーとして直接使用できるものでもない。そのためには熱伝導性フィラーの添加が必要であるが、架橋剤が多量に含まれていると、熱伝導性フィラーの添加によって成形加工性や柔軟性が低下してしまう。
【０００８】
そこで、本発明は上記課題を解決するものであって、その目的は、良好な成形加工性・柔軟性・熱伝導性を有すると共に、耐油性・耐熱性にも優れる熱可塑性エラストマーを得ることができる熱可塑性エラストマーを提供することにある。
【課題を解決するための手段】
【０００９】
そのための手段として、本発明は、（Ａ）アクリルゴムと、（Ｂ）ポリプロピレン樹脂と、（Ｃ）熱伝導性フィラーと、（Ｄ）相容化剤と、（Ｅ）成分（Ａ）を架橋する架橋剤とを含み、前記成分（Ａ）が前記成分（Ｅ）で動的架橋されている熱可塑性エラストマーである。前記成分（Ａ）は、（ａ１）アルキル基が炭素数１〜３の短鎖アクリル酸アルキルエステルと、（ａ２）アルキル基が炭素数４〜２２の長鎖アクリル酸アルキルエステルと、（ａ３）アリルメタクリレートとを共重合してなる。前記成分（Ｂ）は、プロピレンホモ重合体からなる。前記成分（Ｃ）は、新モース硬度が１〜８である。前記成分（Ｄ）は、（ｄ１）エチレンプロピレンブロック共重合体又はエチレンプロピレンランダム共重合体であるポリプロピレンと、（ｄ２）下記一般式（１）で表される化合物、下記一般式（２）で表される化合物及びビニル単量体と、（ｄ３）ビニルモノマー型有機過酸化物とからなり、（ｄ４）重合開始剤を用いて得られた成分（ｄ２）及び（ｄ３）からなる共重合体が成分（ｄ１）に含浸しているポリプロピレン含浸体である。
【化１】
2015131909.tif 000002
（式中、Ｒは水素又はメチル基であり、ａは１〜２２の整数である。）
【化２】
2015131909.tif 000003
（式中、Ｒは水素又はメチル基であり、ｂは１〜３の整数、ｃは１〜８の整数である。）
そのうえで、前記（Ａ）成分を３０〜８５質量部、前記（Ｂ）成分を１５〜７０質量部、前記成分（Ｃ）を前記成分（Ａ）＋（Ｂ）の合計１００質量部に対して２０〜９００質量部、前記成分（Ｄ）を前記成分（Ａ）＋（Ｂ）の合計１００質量部に対して１〜２０質量部、前記成分（Ｅ）を前記成分（Ａ）１００質量部に対して０．０５〜５質量部、含有し、前記成分（Ａ）を構成する各成分の比が、成分（Ａ）１００質量部に対して、成分（ａ１）が２５〜７５質量部、成分（ａ２）が２５〜７５質量部、成分（ａ３）が０．１〜２質量部であり、前記成分（Ｄ）を構成する各成分の比が、成分（Ｄ）１００質量部に対して、成分（ｄ１）が５０〜８５質量部、成分（ｄ２）が１５〜５０質量部、成分（ｄ３）が０．５〜１．５質量部、成分（ｄ４）が０．１〜０．５質量部であることを特徴とする。
【００１０】
なお、本発明において数値範囲を示す「○○〜××」とは、その下限の数値（○○）及び上限の数値（××）も含む意味である。すなわち、正確に記載すれば「○○以上××以下」となる。また、本発明において「（メタ）アクリル」とは、「アクリル」と「メタクリル」との双方を含む意味である。
【００１１】
また、「新モース硬度」とは、鉱物に対する硬さの尺度の１つであり、モース硬度という硬さの異なる１０種類の標準鉱物で固体表面をひっかいた際、傷の有無により１〜１０の数値で表した硬さの尺度を、１５段階に修正したものである。すなわち、新モース硬度とは、硬さの異なる１５種類の標準鉱物で固体表面をひっかいた際、傷の有無により１〜１５の数値で表した硬さの尺度である。新モース硬度は、修正モース硬度、新モース硬さと同意である。標準物質とは新モース硬度１は滑石、新モース硬度２は石膏、新モース硬度３は方解石、新モース硬度４は蛍石、新モース硬度５は燐灰石、新モース硬度６は正長石、新モース硬度７は溶融石英、新モース硬度８は水晶、新モース硬度９はトパーズ、新モース硬度１０は柘榴石、新モース硬度１１は溶融ジルコニア、新モース硬度１２は溶融アルミナ、新モース硬度１３は炭化ケイ素、新モース硬度１４は炭化ホウ素、新モース硬度１５はダイヤモンドである。例えば、新モース硬度８とは水晶でひっかいても傷がつかず、トパーズでひっかくと傷がつく硬さである（日本化学会編  標準科学用語辞典参照）。
【発明の効果】
【００１２】
本発明によれば、特定の（Ａ）アクリルゴムを使用し、かつ（Ｃ）熱伝導性フィラーを含有することで、混練時の混練力と成形加工性に優れており、且つ高い耐熱性を発揮することができる。また、（Ｃ）熱伝導性フィラーを含有することで良好な熱伝導性を有し、電子部品の放熱用部材の材料として好適に使用することができる。また、特定の（Ｂ）ポリプロピレン樹脂を用いることによって優れた耐油性を発揮することができる。また、特定の（Ａ）アクリルゴム、（Ｂ）ポリプロピレン樹脂、（Ｄ）相容化剤を含有することによって、良好な成形加工性を実現することができる。すなわち、本発明によれば、特許文献１に記載の熱伝導性エラストマーと同等の良好な成形加工性及び柔軟性を維持しながら、さらに、優れた耐熱性・耐油性・熱伝導性を有する熱可塑性エラストマーを得ることができる。
【発明を実施するための形態】
【００１３】
以下、本発明について詳細に説明する。本発明の熱可塑性エラストマーは、トランジスタ、ダイオード、集積回路（ＩＣ）、ヒーター、温度センサなどの電子部品の放熱・伝熱スペーサー等として使用される熱伝導性を有する熱可塑性エラストマーであって、（Ａ）アクリルゴムと、（Ｂ）ポリプロピレン樹脂と、（Ｃ）熱伝導性フィラーと、（Ｄ）相容化剤と、（Ｅ）成分（Ａ）を架橋する架橋剤とを含有する。
【００１４】
〔（Ａ）アクリルゴム〕
アクリルゴムは、主として熱可塑性エラストマーの柔軟性（弾力性）や耐熱性を発現する成分である。当該アクリルゴムは、（ａ１）アルキル基が炭素数１〜３の短鎖アクリル酸アルキルエステルと、（ａ２）アルキル基が炭素数４〜２２の長鎖アクリル酸アルキルエステルと、（ａ３）アリルメタクリレートとを共重合してなる。また、アクリル酸アルコキシアクリルエステル及びアクリロニトリルを含有すると、熱可塑性エラストマーの耐油性が向上するため、含有することが好ましい。
【００１５】
（ａ１）アルキル基が炭素数１〜３の短鎖アクリル酸エステルとしては、アクリル酸メチル、アクリル酸エチル、アクリル酸プロピル、アクリル酸イソプロピルが挙げられる。（ａ１）短鎖アクリル酸エステルは、１種又は２種以上を併用しても良い。（ａ２）アルキル基が炭素数４〜２２の長鎖アクリル酸アルキルエステルとしては、例えばアクリル酸ブチル、アクリル酸ペンチルなどが挙げられ、アルキル基は直鎖であっても分岐していてもよい。また、長鎖アクリル酸アルキルエステルは、１種または２種以上を併用しても良い。
【００１６】
本発明のアクリルゴムは、アクリルゴム１００質量部に対して、成分（ａ１）が２５〜７５質量部、成分（ａ２）が２５〜７５質量部、成分（ａ３）が０．１〜２質量部である。成分（a１）が２５質量部未満では、エラストマーの伸びが低下する傾向にある。一方、成分（a１）が７５質量部を超えると、相対的に成分（a２）の含有量が低下して、硬度が高くなりエラストマーの柔軟性が落ちて、成形性が悪くなる傾向がある。
【００１７】
アクリルゴムの含有量は、熱可塑性エラストマー中３０〜８５質量部、好ましくは４０〜８０質量部とする。アクリルゴムの含有量が３０質量部未満では、熱可塑性エラストマーの柔軟性が低下する傾向にある。一方、アクリルゴムの含有量が８５質量部を超えると、相対的に（Ｂ）ポリプロピレン樹脂の含有量が低下して熱可塑性エラストマーの成形加工性が低下する。
【００１８】
〔（Ｂ）ポリプロピレン樹脂〕
ポリプロピレン樹脂は、熱可塑性エラストマーの成形加工性及び耐油性を向上させる成分である。ポリプロピレン樹脂は、プロピレンホモ重合体であり、エチレン−プロピレン共重合体は物性や耐油性が低下するため好ましくない。
【００１９】
ポリプロピレン樹脂の含有量は、熱可塑性エラストマー中１５〜７０質量部、好ましくは２０〜６０質量部である。ポリプロピレン樹脂の含有量が１５質量部未満では、熱可塑性エラストマーの成形加工性が低下する傾向にある。一方、ポリプロピレン樹脂の含有量が７０質量部を超えると、熱可塑性エラストマーの柔軟性が低下する傾向にある。なお、成分（Ａ）と成分（Ｂ）とは、熱可塑性エラストマー中、成分（Ａ）＋（Ｂ）の合計含有量が１００質量部となるような相対割合で配合することが好ましい。
【００２０】
〔（Ｃ）熱伝導性フィラー〕
熱伝導性フィラーとしては、熱可塑性エラストマーの物性のみに着目すれば、熱伝導性に優れるフィラーであれば特に限定されず、従来から公知のカーボン系材料、金属系材料、セラミック系材料、シリカ系材料、及びこれらの複合材料を使用し得るが、新モース硬度が１〜８のものを使用する。新モース硬度が高すぎると、熱可塑性エラストマー組成物を調製する過程で使用する混練機が熱伝導性フィラーによって攻撃されて磨耗する。混練機が熱伝導性フィラーによって磨耗すると、当該磨耗粉が不純物として含有されることで熱可塑性エラストマーの物性が低下する危険性もある。
【００２１】
新モース硬度が１〜８の熱伝導性フィラーとしては、例えば酸化マグネシウム、炭酸マグネシウム、窒化ホウ素、酸化亜鉛、水酸化マグネシウム、炭素繊維、シリカ等が挙げられる。これらは、それぞれ単独で用いても良いし、２種以上を併用しても良い。
【００２２】
熱伝導性フィラーの形状は特に限定されず、球状、針状、繊維状、鱗片状、樹枝状、平板状、不定形状等とすることができる。また、熱伝導性フィラーの平均粒子径は、０．１〜５００μｍ程度とすればよい。熱伝導性フィラーの平均粒子径が小さ過ぎると、熱可塑性エラストマーの粘度が増大して成形加工性が低下する危険性がある。一方、熱伝導性フィラーの平均粒子径が大き過ぎると、熱可塑性エラストマーの意匠性が低下する可能性がある。
【００２３】
また、熱伝導性フィラーは、成分（Ａ）アクリルゴムと、成分（Ｂ）ポリプロピレン樹脂との濡れ性を向上して均一分散させるため、表面処理されていることが好ましい。熱伝導性フィラーの表面処理剤としては、脂肪酸、脂肪酸エステル、脂肪酸金属塩、硬化油、シランカップリング剤、チタネートカップリング剤等が挙げられる。脂肪酸としては、例えばステアリン酸、オレイン酸、パルミチン酸、リノール酸、ラウリン酸、カプリル酸、ベヘニン酸、モンタン酸、ヒマシ油、亜麻仁油等を挙げることができる。
【００２４】
脂肪酸エステルとしては、例えばラウリン酸メチル、ミスチリン酸メチル、パルミチン酸メチル、ステアリン酸メチル、オレイン酸メチル、エルカ酸メチル、ベヘニン酸メチル、ラウリン酸ブチル、ステアリン酸ブチル、ミスチリン酸イソプロピル、パルミチン酸イソプロピル、パルミチン酸オクチル、ヤシ脂肪酸オクチルエステル、ステアリン酸オクチル、特殊牛脂脂肪酸オクチルエステル、ラウリン酸ラウリル、ステアリン酸ステアリル、長鎖脂肪酸高級アルコールエステル、ベヘニン酸ベヘニル、ミスチリン酸セチル等のモノエステル；ネオペンチルポリオール長鎖脂肪酸エステル、ネオペンチルポリオール長鎖脂肪酸エステルの部分エステル化物；ネオペンチルポリオール脂肪酸エステル、ネオペンチルポリオール中鎖脂肪酸エステル、ネオペンチルポリオールＣ９鎖脂肪酸エステル、ジペンタエリスリトール長鎖脂肪酸エステル、コンプレックス中鎖脂肪酸エステル等の特殊脂肪酸エステルなどを挙げることができる。
【００２５】
脂肪酸金属塩としては、例えばステアリン酸、オレイン酸、パルミチン酸、リノール酸、ラウリン酸、カプリル酸、ベヘニン酸、モンタン酸等の金属塩であり、金属としては、Ｎａ、Ｋ、Ａｌ、Ｃａ、Ｍｇ、Ｚｎ、Ｂａ、Ｃｏ、Ｓｎ、Ｔｉ、Ｆｅ等を挙げることができる。硬化油としては、例えば牛脂硬化油、ヒマシ硬化油等を挙げることができる。
【００２６】
シランカップリング剤としては、例えばビニルトリメトキシシラン、ビニルトリエトキシシラン、ビニルトリス（β−メトキシエトキシ）シラン、ビニルトリクロロシラン、ビニルトリアセトキシシラン、Ｎ−（β−アミノエチル）−γ−アミノプロピルトリメトキシシラン、γ−アミノプロピルトリメトキシシラン、γ−アミノプロピルトリエトキシシラン、γ−グリシドキシプロピルトリメトキシシラン、γ−グリシドキシプロピルメチルジメトキシシラン、β−（３，４−エポキシシクロヘキシル）エチルトリメトキシシラン、γ−メタクリロキシプロピルトリメトキシシラン、γ−メタクリロキシプロピルトリス（β−メトキシエトキシ）シラン、γ−メルカプトプロピルトリメトキシシラン、メチルトリメトキシラン、メチルトリエトキシラン、ヘキサメチルジシラザン、γ−アニリノプロピルトリメトキシシラン、Ｎ−〔β−（Ｎ−ビニルベンザルアミノ）エチル〕−γ−アミノプロピルトリメトキシシラン・塩酸塩等を挙げることができる。
【００２７】
チタネートカップリング剤のとしては、例えばイソプロピルトリイソステアロイルチタネート、イソプロピルトリ（Ｎ−アミノエチル・アミノエチル）チタネート、ジイソプロピルビス（ジオクチルホスフェート）チタネート、テトライソプロピルビス（ジオクチルホスファイト）チタネート、テトラオクチルビス（ジトリデシルホスファイト）チタネート、テトラ（２，２−ジアリルオキシメチル−１−ブチル）ビス（ジトリデシル）ホスファイトチタネート、ビス（ジオクチルパイロホスフェート）オキシアセテートチタネート、ビス（ジオクチルパイロホスフェート）エチレンチタネート等を挙げることができる。
【００２８】
熱伝導性フィラーの含有量は、（Ａ）アクリルゴムと（Ｂ）ポリプロピレン樹脂の合計（（Ａ）＋（Ｂ））１００質量部に対して、２０〜９００質量部、好ましくは１００〜６００質量部、より好ましくは２００〜４００質量部とする。熱伝導性フィラーの含有量が成分（Ａ）＋（Ｂ）１００質量部に対して２０質量部未満では、熱伝導性が不足して電子部品の放熱用部材としての機能が低下する。一方、熱伝導性フィラーの含有量が成分（Ａ）＋（Ｂ）１００質量部に対して９００質量部を超えると、柔軟性が低下する。
【００２９】
〔（Ｄ）相容化剤（ポリプロピレン含浸体）〕
相容化剤としてのポリプロピレン含浸体は、（Ａ）アクリルゴムと（Ｂ）ポリプロピレン樹脂の双方に対して相容性（親和性）を示し、成分（Ａ）の機能及び成分（Ｂ）の機能を十分に発揮させるとともに、相乗的作用を発現させる成分である。この相容化剤により、熱可塑性エラストマーの柔軟性を維持しながら、良好な成形加工性を付与することができる。
【００３０】
本発明において使用する相容化剤は、（ｄ１）エチレンプロピレンブロック共重合体又はエチレンプロピレンランダム共重合体であるポリプロピレンと、（ｄ２）下記一般式（１）で表される化合物、下記一般式（２）で表される化合物及びビニル単量体と、（ｄ３）ビニルモノマー型有機過酸化物とからなり、（ｄ４）重合開始剤を用いて得られた成分（ｄ２）及び（ｄ３）からなる共重合体が成分（ｄ１）に含浸しているポリプロピレン含浸体である。
【化３】
2015131909.tif 000004
（式中、Ｒは水素又はメチル基であり、ａは１〜２２の整数である。）
【化４】
2015131909.tif 000005
（式中、Ｒは水素又はメチル基であり、ｂは１〜３の整数、ｃは１〜８の整数である。）
【００３１】
相容化剤の主鎖を構成する（ｄ１）はエチレン−プロピレン共重合体であれば、ブロック共重合体でもランダム共重合体であってもよい。しかし、ポリプロピレンホモ重合体の場合、成分（ｄ２）及び（ｄ３）からなる共重合体が含浸しないため好ましくない。（ｄ１）は、（Ｄ）相容化剤１００質量部に対して５０〜８５質量部である。（ｄ１）が５０質量部未満であると、含浸が十分に起こらず、重合がうまくできない傾向があり、８５質量部を超えるとエラストマーの相容性が低下する傾向がある。
【００３２】
相容化剤の側鎖を構成する（ｄ２）は、上記一般式（１）で表されるアクリル酸アルキルエステルと、上記一般式（２）で表されるアクリル酸アルコキシアルキルエステルと、ビニル系単量体とからなる。アクリル酸アルキルエステルとしては、メチルアクリレート、エチルアクリレート、プロピルアクリレート、ブチルアクリレート、ペンチルアクリレート、ヘキシルアクリレート、ヘプチルアクリレート、２−エチルヘキシルアクリレート、オクチルアクリレート、ノニルアクリレート等が上げられる。一方、アクリル酸アルコキシアルキルエステルとしては、アクリル酸メトキシメチル、アクリル酸メトキシエチル、アクリル酸メトキシプロピル、アクリル酸エトキシメチル、アクリル酸エトキシエチル、アクリル酸エトキシプロピル、アクリル酸エトキシブチル等が挙げられる。ビニル単量体としては、ヒドロキシアルキル（メタ）アクリレート類やビニル芳香族類が挙げられる。ヒドロキシアルキル（メタ）アクリレート類の例としては、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート等が挙げられる。ビニル芳香族類の例としては、スチレン、メチルスチレン、ジメチルスチレン、イソプロピルスチレン、クロルスチレン、α−メチルスチレン、α−エチルスチレン等が挙げられる（ｄ２）は、（Ｄ）相容化剤１００質量部に対して１５〜５０質量部である。（ｄ２）が２５質量部未満であると、エラストマーの相容性が低下する傾向があり、５０質量部を超えると含浸が十分に起こらず、重合がうまくできない傾向がある。
【００３３】
（ｄ３）ビニルモノマー型有機過酸化物としては、エチレン性不飽和基と過酸化物結合を有する単量体が挙げられる。ビニルモノマー型有機過酸化物としては、ｔ−ブチルペルオキシアクリロイロキシエチルカーボネート、ｔ−ブチルペルオキシメタクリロイロキシエチルカーボネート、ｔ−ブチルペルオキシアリルカーボネート、ｔ−ブチルペルオキシメタクリルカーボネート等が挙げられ、特に、ｔ−ブチルペルオキシメタクリロイロキシエチルカーボネートが好ましい。（ｄ３）は、（Ｄ）相容化剤１００質量部に対して０．５〜１．５質量部である。（ｄ３）が０．５質量部未満であると、グラフト化がうまくいかず、エラストマーの相容性が低下する傾向があり、１．５質量部を超えるとゲル化してしまい、相容性が低下してしまう傾向がある。
【００３４】
（ｄ４）重合開始剤は特に限定されるものでなく、ナトリウムパーサルフェート、カリウムパーサルフェート、アンモニウムパーサルフェート、アセチルパーオキサイド、イソブチルパーオキサイド、オクタノイルパーオキサイド、デカノイルパーオキサイド、ラウロイルパーオキサイド、３，３，５−トリメチルヘキサノイルパーオキサイド、ベンゾイルパーオキサイド、２，４−ジクロロベンゾイルパーオキサイド、ジイソプロピルパーオキシカーボネート、ｔｅｒｔ−ブチルパーオキシマレイン酸、２，２−アゾビス（イソブチロニトリル）、２，２−アゾビス[２−（Ｎ−フェニルアミジノ）プロパン]ジヒドロクロライド、２，２−アゾビス[２−｛Ｎ−（４−ヒドロキシフェニル）アミジノ｝プロパン]ジヒドロクロライド、２，２−アゾビス[２−（Ｎ−ベンジルアミジノ）プロパン]ジヒドロクロライド、２，２−アゾビス（２−アミジノプロパン）ジヒドロクロライド、２，２−アゾビス[２−{Ｎ−（２−ヒドロキシエチル）アミジノ}プロパン]ジヒドロクロライド、２，２−アゾビス[２−（２−イミダゾリン−２−イル）プロパン]ジヒドロクロライド、２，２−アゾビス[２−（４，５，６，７−テトラヒドロ−１Ｈ−１，３−ジアジピン−２−イル）プロパン]ジヒドロクロライド、２，２−アゾビス[２−（３，４，５，６−テトラヒドロピリジミン−２−イル）プロパン]ジヒドロクロライド、２，２−アゾビス[２−{１−（２−ヒドロキシエチル）−２−イムダゾリン−２−イル}プロパン]ジヒドロクロライド、２，２−アゾビス[２−（２−イミダゾリン−２−イル）プロパン]、２，２−アゾビス[２−メチル−Ｎ−（２−ヒドロキシエチル）−プロピオンアミド]、２，２−アゾビス[２−メチル−Ｎ−{１、１−ビス（ヒドロキシメチル）−２−ヒドロキシエチル}プロピオンアミド]、４，４−アゾビス（４−シアノバレリック酸）、２，２−アゾビス[２−（ヒドロキシメチル）プロピオニトリル]等が挙げられる。
【００３５】
（ｄ４）は、（Ｄ）相容化剤１００質量部に対して０．１〜０．５である。０．１質量部未満では、重合開始性能が低下し、０．５質量部を超えると重合安定性が低下する。
【００３６】
ポリプロピレン含浸体は、ビニルモノマー（ｄ２）とビニルモノマー型有機過酸化物（ｄ３）の共重合体がポリプロピレン（ｄ１）に含浸されて構成されている。重合開始剤（ｄ４）は、含浸体中のビニルモノマー（ｄ２）とビニルモノマー型有機過酸化物（ｄ３）の重合を開始させる重合開始剤である。
【００３７】
グラフト共重合体（相容化剤）の含有量は、（Ａ）アクリルゴムと（Ｂ）ポリプロピレン樹脂との合計（（Ａ）＋（Ｂ））１００質量部に対して１〜２０質量部、好ましくは３〜１０質量部とする。グラフト共重合体の含有量が成分（Ａ）＋（Ｂ）１００質量部に対して１質量部未満では、相容化剤として十分な機能を発現できない。一方、グラフト共重合体の含有量が成分（Ａ）＋（Ｂ）１００質量部に対して２０質量部を超えると、耐熱性、成形加工性が低下する。
【００３８】
〔（Ｅ）架橋剤〕
架橋剤は、（Ａ）アクリルゴムを架橋するために添加されるものであって、アクリルゴムのアリルメタクリレートに由来する炭素−炭素二重結合同士を共有結合することによりアクリルゴムを架橋する機能を有する有機過酸化物である。架橋剤としては、例えばケトンパーオキサイド類、パーオキシケタール類、ハイドロパーオキサイド、ジアルキルパーオキサイド類、ジアシルパーオキサイド類、パーオキシジカーボネート類、パーオキシエステルが挙げられる。これらの中でも、パーオキシケタール類、ジアルキルパーオキサイド類、ジアシルパーオキサイド類が好ましい。特に、２、５‐ジメチル‐２、５‐ジ（ｔ‐ブチルペルオキシ）ヘキサンが好ましい。
【００３９】
架橋剤の含有量は、できるだけ少ないことが好ましい。架橋剤の含有量が多いと、耐熱性、成形加工成、柔軟性等が低下する。具体的には、アクリルゴム１００質量部中の架橋剤の含有量は０．０５〜５質量部、好ましくは０．１〜１質量部である。
【００４０】
〔その他の添加剤〕
熱可塑性エラストマーには、上記の成分（Ａ）〜（Ｅ）以外にも、本発明の効果を阻害しない範囲で種々の添加剤を添加することができる。具体的には、フェノール系、アミン系、リン系、硫黄系等の老化防止剤、ヒンダードアミンのような紫外線安定剤、ステアリン酸等の加工助剤、二酸化チタン等の顔料、カーボンブラック、ホワイトカーボン、クレー、タルク等の補強剤又は充填剤、水酸化アルミニウム、水酸化マグネシウム、ハロゲン系、リン系等の難燃剤、フタル酸エステル系、トリメリット酸エステル系、ポリエステル系等の可塑剤が挙げられ、可塑剤としては、特にフタル酸エステル系が好ましい。さらに他の熱可塑性樹脂や熱可塑性エラストマーやゴムなども添加することができる。他の熱可塑性樹脂の具体例としては、例えば、ポリエチレン系樹脂、スチレン系樹脂、ポリアミド系樹脂、ポリエステル系樹脂、ポリアセタール系樹脂、ポリカーボネート系樹脂、ポリフェニレンエーテル系樹脂、ポリアリレート系樹脂等が挙げられる。熱可塑性エラストマーの具体例としては、例えば、スチレン系熱可塑性エラストマー、オレフィン系熱可塑性エラストマー、ウレタン系熱可塑性エラストマー等が挙げられ、特にオレフィン系熱可塑性エラストマーが好ましい。ゴムの具体例としては、例えば、ブタジエンゴム、ブタジエン−スチレンゴム、ブタジエン−アクリロニトリルゴム、グロロプレンゴム、ブチルゴム、エチレン−プロピレンゴム、ウレタンゴム、ケイ素ゴム、フッ素ゴム、アクリルゴム等が挙げられる。添加剤の配合量は、熱可塑性エラストマー１００質量部に対してそれぞれ２０質量部以下であることが好ましい。
【００４１】
〔熱可塑性エラストマーの製造方法〕
熱可塑性エラストマーは、上記各成分を含む熱可塑性エラストマー組成物において、基本的には（Ａ）アクリルゴムを（Ｅ）架橋剤によって動的架橋を行うことによって製造される。動的架橋を行う装置としては、バンバリーミキサー、ブラベンダーミキサー、加圧ニーダー、単軸押出機、二軸押出機、ロール等を使用することができる。動的架橋は、混練による高剪断の下でアクリルゴムのアリルメタクリレートに由来する炭素−炭素二重結合同士を架橋することを意味する。通常、こうして動的に架橋されたアクリルゴムは、ポリプロピレン樹脂のマトリックス相に微分散される。このような相構造を形成することにより、アクリルゴムが架橋されているにも関わらず、エラストマーは熱可塑性を有する。従って、熱可塑性エラストマーは、押出成形法、射出成形法、ブロー成形法、圧縮成形法等、公知の熱可塑性樹脂の成形方法により所定形状に成形加工することができる。
【００４２】
溶融混練は、（Ｂ）ポリプロピレン樹脂の融点より高く、（Ａ）アクリルゴムの分解開始温度より低い温度、具体的には１６０〜３５０℃、好ましくは１７０〜３００℃、より好ましくは１８０〜２５０℃で行えばよい。
【実施例】
【００４３】
＜（Ａ）アクリルゴムの製造＞
（アクリルゴムＡ−１）
攪拌機、温度計、冷却器、滴下装置、窒素ガス導入管のついたフラスコにイオン交換水２３００質量部、ナトリウムドデシルサルフェート２０質量部を仕込んだ後、窒素ガスを吹き込みながら撹拌下に７０℃まで昇温した。その後、重合開始剤としてカリウムパーサルフェート５質量部を添加した。そこへ、７０℃の温度条件を維持しながら、単量体混合物（エチルアクリレート５００質量部、ブチルアクリレート５００質量部アリルメタクリレート５質量部）１００５質量部を３時間かけて滴下した後、更に３時間重合を行うことにより乳化液を得た。この乳化液を、同重量の１％塩化カルシウム水溶液に滴下して塩析を行った。析出した化合物を水洗後、８０℃、２４時間乾燥することで、アクリルゴムを得た。
【００４４】
（アクリルゴムＡ−２〜Ａ−７，Ａ’−１〜Ａ’−４）
単量体（ａ１）、（ａ２）として表１に示す成分を表１に示す量で使用した以外は、アクリルゴムＡ−１と同様にアクリルゴムを製造した。
【表１】
2015131909.tif 000006
なお、表１中の略称は以下のとおりである。
ＥＡ：エチルアクリレート
ＭＡ：メチルアクリレート
ＰＡ：プロピルアクリレート
ＢＡ：ブチルアクリレート
ＬＡ：ラウリルアクリレート
ＡＭＡ：アリルメタクリレート
ＭＥＡ：メトキシエチルアクリレート
ＡＮ：アクリロニトリル
【００４５】
＜（Ｄ）相容化剤（グラフト共重合体）の製造＞
(相容化剤Ｄ−１)
水２００質量部、ポリビニルアルコール０．１５質量部、エチレン−プロピレン共重合体７００質量部を、窒素置換したステンレス製オートクレーブに仕込み、撹拌、分散させた。そこへビニルモノマー型有機過酸化物として、ｔｅｒｔ−ブチルパーオキシメタクリロイロキシエチルカーボネート９質量部、側鎖用の単量体として、ブチルアクリレート１００質量部及びメタクリル酸２−ヒドロキシプロピル１００質量部およびスチレン１００質量部をオートクレーブ中に投入し、６０〜６５℃に昇温することにより、ビニルモノマー型有機過酸化物、単量体をエチレン-プロピレン共重合体に含浸させた(含浸時間２時間)。次いでラジカル重合開始剤として、ベンゾイルパーオキサイド２質量部投入し、８０〜８５℃に昇温し、エチレン−プロピレン共重合体内にて重合を行い、相容化剤前駆体を得た(反応時間５時間)。この相容化剤前駆体を１軸押出機にて１８０℃で押し出すことで、グラフト化反応を行い、相容化剤を得た。
【００４６】
（相容化剤Ｄ−２〜Ｄ−３）
主鎖用のエチレン−アクリル酸エチル共重合体として表２に示す成分に変更した以外は、相容化剤Ｄ−１と同様に相容化剤を製造した。
【表２】
2015131909.tif 000007
なお、表２中の略称は以下のとおりである。
ＰＰａ：ポリプロピレンａ（エチレン−プロピレンブロック共重合体）
ＰＰｂ：ポリプロピレンｂ（エチレン−プロピレンランダム共重合体）
ＰＰｃ：ポリプロピレンｃ（プロピレンホモ重合体）
ＢＡ：ブチルアクリレート
ＨＰＭＡ：メタクリル酸−２−ヒドロキシプロピル
Ｓｔ：スチレン
ｔ−Ｂ：ｔ−ブチルペルオキシメタクリロリロキシエチルカーボネート
ＢＰ：ベンゾイルパーオキサイド
【００４７】
（実施例１）
＜エラストマー製造＞
（Ａ）アクリルゴム（Ａ−１）７５０質量部、（Ｂ）ポリプロピレン２５０質量部、（Ｃ）酸化マグネシウム４４７５質量部、（Ｄ）相容化剤（Ｄ−１）４５質量部を１９０℃に加熱した加圧型ニーダーに仕込み、３２ｒｐｍで溶融混練し、すべての材料が溶融するまで混練した(混練時間１５分)。その後（Ｅ）２、５‐ジメチル‐２、５‐ジ（ｔ‐ブチルペルオキシ）ヘキサンを１５質量部投入し、熱可塑性エラストマー組成物を得た。熱可塑性エラストマー組成物を１９０℃に加熱した加圧型ニーダーでさらに混練することで、動的架橋を行い、熱可塑性エラストマーを得た（混練時間５分）。熱可塑性エラストマーをニーダールーダーに供給し、造粒をおこない熱可塑性エラストマー組成物を得た。
＜試験用サンプル作成＞
最後に、造粒した熱可塑性エラストマーを２３０℃に加熱した射出成形機(日精樹脂工業（株）製、ＥＳ６００)に供給し、３０ｍｍ×１５０ｍｍ×２ｍｍのプレートを作成した。
【００４８】
（実施例２〜１６、参考例１〜４、比較例１〜１６）
各種成分を、表３，４，５に示す組成で使用した以外は、実施例１と同様にして各実施例・参考例・比較例の熱可塑性エラストマーを製造した。
【００４９】
【表３】
2015131909.tif 000008
【００５０】
【表４】
2015131909.tif 000009
【００５１】
【表５】
2015131909.tif 000010
【００５２】
得られた各実施例・参考例・比較例のプレートに関して、各種物性を測定評価した。各物性の測定・評価方法は次の通りである。
（耐油性試験）
ＪＩＳ Ｋ６２５８に準じ、Ｎｏ.３油に１５０℃×７０時間浸漬した後の重量変化率（％）を測定した。
１５０℃×７０時間浸漬後の重量変化率：−２５〜＋２５％（この範囲外だと耐油性不足）
【００５３】
（耐熱試験）
ＪＩＳ Ｋ ６２５７に準じ、試験片(３号ダンベル)を高温槽にて１５０℃×５００時間静置後、ＪＩＳ Ｋ ６２５１に準じ、試験速度５００ｍｍ／ｍｉｎにて伸び（％）を測定し、耐熱試験前の伸び（％）と耐熱試験後の伸び（％）より、耐熱試験後の保持率を求めた。
１６０℃×５００時間後の伸び保持率（％）：７５％以上（それ未満だと、耐久性不足）
【００５４】
（引張試験）
ＪＩＳ Ｋ ６２５１に準じ、試験速度５００ｍｍ／ｍｉｎにて引張強度（ＭＰａ）、及び伸び（％）を測定した。
引張強度（ＭＰａ）：１ＭＰａ以上、伸び（％）：１００以上（それ未満だと、成形性不足）
【００５５】
(柔軟性)
ＪＩＳ Ｋ ６２５３に準じ、タイプＡディロメータ試験機で硬度（Ｓｈ Ａ）を測定した。
硬度ＳｈＡ：９０以下（それを超えると、柔軟性不足）
【００５６】
（熱特性）
ＪＩＳ Ｋ ７１２３に準じ比熱を測定し、ＪＩＳ Ｋ ７１１２に準じ比重を測定し、ＪＩＳＲ １６１１に準じ熱拡散率を測定し、次式により熱伝導率(Ｗ／ｍ・Ｋ)を求めた
熱伝導率＝比熱×比重×熱拡散率
【００５７】
(製造性)
製造時、ニーダールーダー、及び射出成形機が磨耗していないかを目視にて確認した。○：磨耗なし、×：磨耗あり
【００５８】
（成形加工性評価）
射出成形後の外観を目視にて確認した。
○：良好、×：不良
【００５９】
表３の結果から、実施例１〜１６の熱可塑性エラストマーは組成物良好な成形加工性・柔軟性・熱伝導性を有すると共に、耐熱性・耐油性にも優れる熱可塑性エラストマーを得ることができることが確認された。
【００６０】
表４の結果から、参考例１はポリオレフィンエラストマーを充填することで、引っ張り特性が向上したが、耐油性が若干低下した。参考例２は、可塑剤を充填することで、耐油性が向上し、かつ硬度が低下したが、引っ張り特性が低下した。参考例３はポリオレフィンエラストマーおよび可塑剤を充填することで、引っ張り特性や耐油性を維持したまま、硬度が低下した。参考例４は、難燃剤を充填することで、引っ張り特性は低下したが、難燃性を付与することができた。
【００６１】
これに対し表５の結果から、比較例１は、（Ａ）アクリルゴムが短鎖アクリル酸アルキルエステルを含んでいないため伸びが悪かった。比較例２は、（Ａ）アクリルゴムが長鎖アクリル酸アルキルエステルを含んでいないため伸びと成形外観が悪かった。比較例３、４は、（Ａ）アクリルゴムがアリルアクリレートを含んでいないため、耐熱性、引張強度、伸びが悪かった。比較例５は、（Ｂ）ポリプロピレン樹脂がエチレン−プロピレンブロック共重合体であるため耐油性が悪かった。比較例６は、（Ｂ）ポリプロピレン樹脂がエチレン−プロピレンランダム共重合体であるため耐油性が悪かった。比較例７、１０は、（Ａ）アクリルゴムが過多で（Ｂ）ポリプロピレン樹脂が過少であるため、引張強度が低く、成形加工性が悪かった。比較例８、９は、（Ａ）アクリルゴムが過少で（Ｂ）ポリプロピレン樹脂が過多であるため、伸びが悪かった。比較例１１は、（Ｅ）架橋剤が過多であるため、耐熱性、引張強度、伸びが悪かった。比較例１２は、（Ｅ）架橋剤が過少であるため、引張強度、伸びが悪かった。比較例１３は、（Ｄ）相容化剤を含まないため、引張強度、伸び、成形加工性が悪かった。比較例１４は、（Ｃ）熱伝導性フィラーが過多であるため、伸び、製造性、成形加工性が悪かった。比較例１５は、（Ｃ）熱伝導性フィラーの新モース硬度が高いため、製造性、成形加工性が悪かった。比較例１６は、（Ｃ）熱伝導性フィラーを含まないため、熱伝導率が悪かった。